(57)【要約】  本発明は液晶表示材料として有用な誘電率異方性（Δε）が負の値を示すネマチック液晶組成物及びこれを用いた液晶表示素子に関する。  本発明の液晶組成物は屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きく、絶対値が大きな負の誘電率異方性（Δε）を有する液晶組成物を提供し、更にこれを用いたＶＡ型等の表示不良がない又は抑制された、表示品位の優れた応答速度の速い液晶表示素子を提供することができる。  本発明の液晶組成物を用いた液晶表示素子はアクティブマトリックス駆動用液晶表示素子に有用であり、ＶＡモード、ＰＳＶＡモード等の液晶表示素子に適用できる。【特許請求の範囲】
【請求項１】
第一成分として、式（Ｉ−１）
【化１】
2014136654.tif 000037
で表される化合物を含有し、第二成分として、式（Ｉ−２）
【化２】
2014136654.tif 000038
で表される化合物を含有し、第三成分として、誘電率異方性（Δε）が負でその絶対値が３よりも大きな化合物を含有することを特徴とする液晶組成物。
【請求項２】
２５℃における誘電率異方性（Δε）が−２．０から−８．０の範囲であり、２０℃における屈折率異方性（Δｎ）が０．０８から０．１４の範囲であり、２０℃における粘度（η）が１０から３０ｍＰａ・ｓの範囲であり、２０℃における回転粘性（γ１）が６０から１３０ｍＰａ・ｓの範囲であり、ネマチック相−等方性液体相転移温度（Ｔｎｉ）が６０℃から１２０℃の範囲である請求項１に記載の液晶組成物。
【請求項３】
第三成分として、一般式（ＩＩ−１）及び一般式（ＩＩ−２）
【化３】
2014136654.tif 000039
（式中、Ｒ１及びＲ２は、それぞれ独立的に炭素原子数１から１０のアルキル基、炭素原子数１から１０のアルコキシル基、炭素原子数２から１０のアルケニル基又は炭素原子数２から１０のアルケニルオキシ基を表し、Ｒ１及びＲ２中に存在する１個の−ＣＨ２−又は隣接していない２個以上の−ＣＨ２−はそれぞれ独立的に−Ｏ−及び／又は−Ｓ−に置換されても良く、また、Ｒ１及びＲ２中に存在する１個又は２個以上の水素原子はそれぞれ独立的にフッ素原子又は塩素原子に置換されても良い。環Ａ及び環Ｂは、それぞれ独立的にトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。Ｚ１及びＺ２は、それぞれ独立的に、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表す。）で表される化合物群から選ばれる化合物を１種又は２種以上含有する請求項１又は２に記載の液晶組成物。
【請求項４】
第四成分として、一般式（ＩＩＩ−Ａ）から一般式（ＩＩＩ−Ｊ）
【化４】
2014136654.tif 000040
（式中、Ｒ５は、炭素原子数１から５のアルキル基又は炭素原子数２から５のアルケニル基、Ｒ６は、炭素原子数１から５のアルキル基、炭素原子数１から５のアルコキシル基、炭素原子数２から５のアルケニル基又は炭素原子数２から５のアルケニルオキシ基を表す。ただし、一般式（ＩＩＩ−Ａ）で表される化合物において、式（Ｉ−１）及び式（Ｉ―２）で表される化合物と同一の化合物は含まない。）で表される化合物群から選ばれる化合物を１種又は２種以上含有する請求項１から３のいずれか１項に記載の液晶組成物。
【請求項５】
一般式（ＩＩ−１）で表される化合物と一般式（ＩＩ−２）で表される化合物を同時に含有する請求項３又は４に記載の液晶組成物。
【請求項６】
一般式（ＩＩ−１）が、一般式（ＩＩ−Ａ１）から一般式（ＩＩ−Ａ４）
【化５】
2014136654.tif 000041
（式中、Ｒ３及びＲ４は、それぞれ独立的にＲ１及びＲ２と同じ意味を表す。）であり、一般式（ＩＩ−２）が、一般式（ＩＩ−Ｂ１）から一般式（ＩＩ−Ｂ６）
【化６】
2014136654.tif 000042
（式中、Ｒ３及びＲ４は、それぞれ独立的にＲ１及びＲ２と同じ意味を表す。）である請求項３から５のいずれか１項に記載の液晶組成物。
【請求項７】
一般式（ＩＩ−１）及び一般式（ＩＩ−２）中のＲ１がプロペニル基である化合物の群から選ばれる化合物を１種又は２種以上含有する請求項３から６のいずれか１項に記載の液晶組成物。
【請求項８】
重合性化合物を１種又は２種以上含有する請求項１から７のいずれか１項に記載の液晶組成物。
【請求項９】
重合性化合物が、一般式（Ｍ）
【化７】
2014136654.tif 000043
（式中、Ｘ２０１及びＸ２０２は、それぞれ独立的に、水素原子、メチル基又は−ＣＦ３基を表し、Ｓｐ２０１及びＳｐ２０２は、それぞれ独立的に、単結合、炭素原子数１〜８のアルキレン基又は−Ｏ−（ＣＨ２）ｓ−（式中、ｓは２から７の整数を表し、酸素原子は環に結合するものとする。）を表し、環Ｍ２０１、環Ｍ２０２及び環Ｍ２０３は、それぞれ独立的に、トランス−１，４−シクロヘキシレン基（基中の１個又は非隣接の２個以上の−ＣＨ２−は−Ｏ−又は−Ｓ−によって置換されていても良い。）、１，４−フェニレン基（基中の１個又は非隣接の２個以上の−ＣＨ＝は−Ｎ＝によって置換されていても良い。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立的に、フッ素原子、−ＣＦ３基、炭素原子数１から１０のアルキル基、炭素原子数１から１０のアルコキシル基又は式（Ｒ−１）から式（Ｒ−１５）のいずれかによって置換されていても良く、
【化８】
2014136654.tif 000044
Ｚ２０１及びＺ２０２は、それぞれ独立的に、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立的に、フッ素原子又は水素原子を表す。）、−Ｃ≡Ｃ−又は単結合を表し、ｎ２０１は、０、１又は２を表すが、環Ｍ２０２及びＺ２０２がそれぞれ複数存在する場合、それぞれ異なっていても良く、同じでも良い。）である請求項８に記載の液晶組成物。
【請求項１０】
請求項１から９のいずれか１項に記載の液晶組成物を用いた液晶表示素子。
【請求項１１】
請求項１から９のいずれか１項に記載の液晶組成物を用いたアクティブマトリックス駆動用液晶表示素子。
【請求項１２】
請求項１から９のいずれか１項に記載の液晶組成物を用いたＶＡモード、ＰＳＡモード、ＰＳＶＡモード、ＩＰＳモード又はＥＣＢモード用液晶表示素子。
【発明の詳細な説明】
【技術分野】
【０００１】
本発明は液晶表示材料として有用な誘電率異方性（Δε）が負の値を示すネマチック液晶組成物及びこれを用いた液晶表示素子に関する。
【背景技術】
【０００２】
液晶表示素子は、時計、電卓をはじめとして、家庭用各種電気機器、測定機器、自動車用パネル、ワープロ、電子手帳、プリンター、コンピューター、テレビ等に用いられている。液晶表示方式としては、その代表的なものにＴＮ（捩れネマチック）型、ＳＴＮ（超捩れネマチック）型、ＤＳ（動的光散乱）型、ＧＨ（ゲスト・ホスト）型、ＩＰＳ（インプレーンスイッチング）型、ＯＣＢ（光学補償複屈折）型、ＥＣＢ（電圧制御複屈折）型、ＶＡ（垂直配向）型、ＣＳＨ（カラースーパーホメオトロピック）型、あるいはＦＬＣ（強誘電性液晶）等を挙げることができる。また駆動方式としてもスタティック駆動、マルチプレックス駆動、単純マトリックス方式、ＴＦＴ（薄膜トランジスタ）やＴＦＤ（薄膜ダイオード）等により駆動されるアクティブマトリックス（ＡＭ）方式を挙げることができる。【０００３】
これらの表示方式において、ＩＰＳ型、ＥＣＢ型、ＶＡ型、あるいはＣＳＨ型等は、Δεが負の値を示す液晶材料を用いるという特徴を有する。これらの中で特にＡＭ駆動によるＶＡ型表示方式は、高速で広視野角の要求される表示素子、例えばテレビ等の用途に使用されている。【０００４】
ＶＡ型等の表示方式に用いられるネマチック液晶組成物には、低電圧駆動、高速応答及び広い動作温度範囲が要求される。すなわち、Δεが負で絶対値が大きく、低粘度であり、高いネマチック相−等方性液体相転移温度（Ｔｎｉ）が要求されている。また、屈折率異方性（Δｎ）とセルギャップ（ｄ）との積であるΔｎ×ｄの設定から、液晶材料のΔｎをセルギャップに合わせて適当な範囲に調節する必要がある。加えて液晶表示素子をテレビ等へ応用する場合においては高速応答性が重視されるため、粘度（η）の低い液晶材料が要求される。【０００５】
これまでは、Δεが負でその絶対値の大きな化合物を種々検討することにより液晶組成物の特性が改良されてきた。【０００６】
Δεが負の液晶材料として、以下のような２，３−ジフルオロフェニレン骨格を有する液晶化合物（Ａ）及び（Ｂ）（特許文献１参照）を用いた液晶組成物が開示されている。【０００７】
【化１】
2014136654.tif 000002
【０００８】
この液晶組成物は、Δεがほぼ０である化合物として液晶化合物（Ｃ）及び（Ｄ）を用いているが、この液晶組成物は、液晶テレビ等の高速応答が要求される液晶組成物においては十分に低い粘性を実現するに至っていない。【０００９】
【化２】
2014136654.tif 000003
【００１０】
一方、式（Ｅ）で表される化合物を用いた液晶組成物も既に開示されているが、上記の液晶化合物（Ｄ）を組み合わせたΔｎが小さい液晶組成物（特許文献２参照）や応答速度の改善のために液晶化合物（Ｆ）のようにアルケニル基を分子内に有する化合物（アルケニル化合物）を添加した液晶組成物（特許文献３参照）であり、高Δｎと高信頼性を両立させるには更なる検討が必要であった。【００１１】
【化３】
2014136654.tif 000004
【００１２】
また、式（Ｇ）で表される化合物を用いた液晶組成物は既に開示されている（特許文献４参照）が、この液晶組成物も上記の液晶化合物（Ｆ）のようにアルケニル化合物を含む化合物を含有した液晶組成物であるため、焼き付きや表示ムラ等の表示不良が発生し易い弊害があった。【００１３】
【化４】
2014136654.tif 000005
【００１４】
なお、アルケニル化合物を含む液晶組成物の表示不良への影響については既に開示されている（特許文献５参照）が、一般的にはアルケニル化合物の含有量が減少すると液晶組成物のηが上昇し、高速応答の達成が困難になるため、表示不良の抑制と高速応答の両立が困難であった。【００１５】
このようにΔεが負の値を示す化合物と液晶化合物（Ｃ）、（Ｄ）及び（Ｆ）を組み合わせるのみでは、高いΔnと低いηを両立させ、なおかつ、表示不良のない又は抑制されたΔεが負の液晶組成物の開発は困難であった。【００１６】
また、特許文献６において、（式１）で示される指数が大きい液晶材料を使用することでホメオトロピック液晶セルの応答速度を向上させることが開示されているが、十分とは言えるものではなかった。【００１７】
【数１】
2014136654.tif 000006
【００１８】
以上のことから、液晶テレビ等の高速応答が要求される液晶組成物においては、屈折率異方性（Δｎ）及びネマチック相−等方性液体相転移温度（Ｔｎｉ）を低下させることなく、粘度（η）を十分に小さく、回転粘性（γ１）を十分に小さく、弾性定数（Ｋ３３）を大きくすることが求められていた。
【先行技術文献】
【特許文献】
【００１９】
【特許文献１】特開平８−１０４８６９号
【特許文献２】欧州特許出願公開第０４７４０６２号
【特許文献３】特開２００６−３７０５４号
【特許文献４】特開２００１−３５４９６７号
【特許文献５】特開２００８−１４４１３５号
【特許文献６】特開２００６−３０１６４３号
【発明の概要】
【発明が解決しようとする課題】
【００２０】
本発明が解決しようとする課題は、屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きく、絶対値が大きな負の誘電率異方性（Δε）を有する液晶組成物を提供し、更にこれを用いたＶＡ型等の表示不良がない又は抑制された、表示品位の優れた応答速度の速い液晶表示素子を提供することにある。
【課題を解決するための手段】
【００２１】
本発明者は、種々の化合物を検討し、特定の化合物を組み合わせることにより前記課題を解決することができることを見出し、本発明を完成するに至った。【００２２】
本発明の液晶組成物は、第一成分として、式（Ｉ−１）【００２３】
【化５】
2014136654.tif 000007
【００２４】
で表される化合物を含有し、第二成分として、式（Ｉ−２）【００２５】
【化６】
2014136654.tif 000008
【００２６】
で表される化合物を含有し、第三成分として、誘電率異方性（Δε）が負でその絶対値が３よりも大きな化合物を含有することを特徴とする液晶組成物を提供し、また、これを用いた液晶表示素子を提供する。
【発明の効果】
【００２７】
本発明の液晶組成物は、屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きく、絶対値が大きな負の誘電率異方性（Δε）を有するため、これを用いたＶＡ型等の液晶表示素子は表示不良がない又は抑制された、表示品位の優れた応答速度の速いものである。
【発明を実施するための形態】
【００２８】
本発明の液晶組成物は、第一成分として、一般式（Ｉ−１）で表される化合物を３から２５質量％含有するが、５から２０質量％であることが更に好ましく、５から１５質量％であることが特に好ましい。更に詳述すると、低い粘度又は低い回転粘性を得るにはその含有量は１０から２５質量％が好ましいが、低温における析出の抑制を重視する場合にはその含有量は３から１５質量％が好ましい。
【００２９】
第二成分として、一般式（Ｉ−２）で表される化合物を３から２０質量％含有するが、５から１５質量％であることが更に好ましく、５から１０質量％であることが特に好ましい。更に詳述すると、低い粘度又は低い回転粘性を得るにはその含有量は１０から２０質量％が好ましいが、低温における析出の抑制を重視する場合にはその含有量は３から１０質量％が好ましい。
【００３０】
第三成分として、誘電率異方性（Δε）が負でその絶対値が３よりも大きな化合物を含有する。具体的には、一般式（ＩＩ−１）及び一般式（ＩＩ−２）で表される化合物が挙げられる。
【００３１】
【化７】
2014136654.tif 000009
【００３２】
式中、Ｒ１及びＲ２は、それぞれ独立的に炭素原子数１から１０のアルキル基、炭素原子数１から１０のアルコキシル基、炭素原子数２から１０のアルケニル基又は炭素原子数２から１０のアルケニルオキシ基を表し、Ｒ１及びＲ２中に存在する１個の−ＣＨ２−又は隣接していない２個以上の−ＣＨ２−はそれぞれ独立的に−Ｏ−及び／又は−Ｓ−に置換されても良く、また、Ｒ１及びＲ２中に存在する１個又は２個以上の水素原子はそれぞれ独立的にフッ素原子又は塩素原子に置換されても良いが、Ｒ１は炭素原子数１から５のアルキル基、炭素原子数１から５のアルコキシル基、炭素原子数２から５のアルケニル基又は炭素原子数２から５のアルケニルオキシ基が好ましく、炭素原子数１から５のアルキル基又は炭素原子数２から５のアルケニル基がより好ましく、炭素原子数１から３のアルキル基又は炭素原子数３のアルケニル基（プロペニル基）が更に好ましく、Ｒ２は炭素原子数１から５のアルキル基、炭素原子数１から５のアルコキシル基又はアルケニルオキシ基が好ましく、炭素原子数１から２のアルキル基又は炭素原子数１から２のアルコキシ基がより好ましい。式中、環Ａ及び環Ｂは、それぞれ独立的にトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すが、それぞれ独立的にトランス−１，４−シクロへキシレン基又は１，４−フェニレン基が好ましい。式中、Ｚ１及びＺ２は、それぞれ独立的に、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表すが、それぞれ独立的に、−ＣＨ２Ｏ−、−ＣＦ２Ｏ−、−ＣＨ２ＣＨ２−、−ＣＦ２ＣＦ２−又は単結合が好ましく、−ＣＨ２Ｏ−、−ＣＨ２ＣＨ２−又は単結合がより好ましく、−ＣＨ２Ｏ−又は単結合が更に好ましい。
【００３３】
一般式（ＩＩ−１）及び一般式（ＩＩ−２）で表される化合物は１種又は２種以上含有するが、２種から１０種含有することが好ましい。その含有量は１０から９０質量％であることが好ましく、２０から８０質量％が更に好ましく、３０から７０質量％が特に好ましい。
【００３４】
本発明の液晶組成物は、一般式（ＩＩ−１）で表される化合物及び一般式（ＩＩ−２）で表される化合物を同時に含有することが好ましい。
【００３５】
一般式（ＩＩ−１）で表される化合物は、具体的には、一般式（ＩＩ−Ａ１）から一般式（ＩＩ−Ａ４）
【００３６】
【化８】
2014136654.tif 000010
【００３７】
（式中、Ｒ３及びＲ４は、それぞれ独立的にＲ１及びＲ２と同じ意味を表す。）から選ばれる化合物であるが、一般式（ＩＩ−Ａ１）で表される化合物であることが好ましく、一般式（ＩＩ−Ａ３）で表される化合物であることが好ましく、一般式（ＩＩ−Ａ４）で表される化合物であることが好ましく、一般式（ＩＩ−Ａ１）で表される化合物であることが更に好ましく、一般式（ＩＩ−Ａ４）で表される化合物であることが更に好ましい。
【００３８】
一般式（ＩＩ−２）で表される化合物は、一般式（ＩＩ−Ｂ１）から一般式（ＩＩ−Ｂ６）
【００３９】
【化９】
2014136654.tif 000011
【００４０】
（式中、Ｒ３及びＲ４は、それぞれ独立的にＲ１及びＲ２と同じ意味を表す。）から選ばれる化合物であるが、一般式（ＩＩ−Ｂ１）、一般式（ＩＩ−Ｂ３）、一般式（ＩＩ−Ｂ４）、一般式（ＩＩ−Ｂ５）又は一般式（ＩＩ−Ｂ６）で表される化合物であることが更に好ましく、一般式（ＩＩ−Ｂ１）の化合物であることが特に好ましい。
【００４１】
更に詳述すると、第三成分は一般式（ＩＩ−Ａ１）及び一般式（ＩＩ−Ｂ１）の組み合わせであることが好ましく、一般式（ＩＩ−Ａ１）及び一般式（ＩＩ−Ｂ１）及び一般式（ＩＩ−Ａ３）の組み合わせであることが更に好ましく、一般式（ＩＩ−Ａ１）及び一般式（ＩＩ−Ｂ１）及び一般式（ＩＩ−Ａ４）の組み合わせであることが更に好ましい。
更に詳述すると、第三成分は一般式（ＩＩ−Ａ３）及び一般式（ＩＩ−Ｂ４）の組み合わせであることが好ましく、一般式（ＩＩ−Ａ３）及び一般式（ＩＩ−Ｂ４）及び一般式（ＩＩ−Ｂ５）の組み合わせであることが更に好ましく、一般式（ＩＩ−Ａ３）及び一般式（ＩＩ−Ｂ４）及び一般式（ＩＩ−Ｂ１）の組み合わせであることが更に好ましい。
更に詳述すると、第三成分は一般式（ＩＩ−Ａ４）及び一般式（ＩＩ−Ｂ４）の組み合わせであることが好ましく、一般式（ＩＩ−Ａ４）及び一般式（ＩＩ−Ｂ１）の組み合わせであることが好ましく、一般式（ＩＩ−Ａ４）及び一般式（ＩＩ−Ｂ１）及び一般式（ＩＩ−Ｂ５）の組み合わせであることが更に好ましく、一般式（ＩＩ−Ａ４）及び一般式（ＩＩ−Ｂ１）及び一般式（ＩＩ−Ｂ３）の組み合わせであることが更に好ましい。
【００４２】
本発明の液晶組成物は、第四成分として、一般式（ＩＩＩ−Ａ）から一般式（ＩＩＩ−Ｊ）
【００４３】
【化１０】
2014136654.tif 000012
【００４４】
（式中、Ｒ５は、炭素原子数１から５のアルキル基又は炭素原子数２から５のアルケニル基、Ｒ６は、炭素原子数１から５のアルキル基、炭素原子数１から５のアルコキシル基、炭素原子数２から５のアルケニル基又は炭素原子数２から５のアルケニルオキシ基を表す。）から選ばれる化合物を１種又は２種以上含有することが好ましい。但し、一般式（ＩＩＩ−Ａ）で表される化合物において、式（Ｉ−１）及び式（Ｉ―２）で表される化合物と同一の化合物は含まない。
第四成分は、一般式（ＩＩＩ−Ａ）、一般式（ＩＩＩ−Ｄ）、一般式（ＩＩＩ−Ｆ）、一般式（ＩＩＩ−Ｇ）及び一般式（ＩＩＩ−Ｈ）から選ばれる化合物であることが好ましく、一般式（ＩＩＩ−Ａ）、一般式（ＩＩＩ−Ｆ）、一般式（ＩＩＩ−Ｇ）及び一般式（ＩＩＩ−Ｈ）から選ばれる化合物であることが更に好ましく、一般式（ＩＩＩ−Ａ）、一般式（ＩＩＩ−Ｇ）及び一般式（ＩＩＩ−Ｈ）から選ばれる化合物であることが更に好ましく、一般式（ＩＩＩ−Ａ）、一般式（ＩＩＩ−Ｆ）及び一般式（ＩＩＩ−Ｈ）から選ばれる化合物であることも好ましく、一般式（ＩＩＩ−Ａ）及び一般式（ＩＩＩ−Ｆ）から選ばれる化合物であることが特に好ましい。
また、一般式（ＩＩＩ−Ｄ）、一般式（ＩＩＩ−Ｇ）及び一般式（ＩＩＩ−Ｈ）で表される化合物においては、Ｒ５は炭素原子数１から５のアルキル基又は炭素原子数２から５のアルケニル基、Ｒ６は炭素原子数１から５のアルキル基又は炭素原子数１から５のアルコキシ基であることが好ましく、Ｒ５は炭素原子数２から５のアルケニル基であることが更に好ましく、炭素原子数２又は３のアルケニル基であることが更に好ましく、一般式（ＩＩＩ−Ｆ）で表される化合物においては、Ｒ５及びＲ６はそれぞれ独立的に炭素原子数１から５のアルキル基又は炭素原子数２から５のアルケニル基であることが好ましい。
本発明の液晶組成物は、第四成分である一般式（ＩＩＩ−Ａ）で表される化合物を含有することが好ましい。
本発明の液晶組成物は、第四成分である一般式（ＩＩＩ−Ｆ）で表される化合物を含有することが好ましい。
本発明の液晶組成物は、第四成分である一般式（ＩＩＩ−Ａ）で表される化合物及び一般式（ＩＩＩ−Ｆ）で表される化合物を同時に含有することが特に好ましい。
また、一般式（ＩＩＩ−Ａ）で表される化合物は、Ｒ５は炭素原子数２のアルケニル基であることが特に好ましく、Ｒ６は炭素原子数３のアルキル基であることが特に好ましい。
第四成分の含有量は、１質量％から４０質量％であることが好ましく、５質量％から４０質量％であることが好ましく、１０質量％から４０質量％であることが好ましく、２０質量％から４０質量％であることが特に好ましい。
また、一般式（ＩＩＩ−Ｆ）で表される化合物は、Ｒ５は炭素原子数２から５のアルキル基であることが特に好ましく、Ｒ６は炭素原子数１から３のアルキル基であることが特に好ましい。
第四成分の含有量は、１質量％から４０質量％であることが好ましく、５質量％から４０質量％であることが好ましい。
【００４５】
更なる成分として、一般式（Ｖ）で表される化合物を１種又は２種以上含有することもできる。
【００４６】
【化１１】
2014136654.tif 000013
【００４７】
式中、Ｒ２１及びＲ２２はそれぞれ独立的に炭素原子数１から８のアルキル基、炭素原子数１から８のアルコキシル基、炭素原子数２から８のアルケニル基又は炭素原子数２から８のアルケニルオキシル基を表すが、炭素原子数１から５のアルキル基又は炭素原子数２から５のアルケニル基が好ましい。
【００４８】
更なる成分として、一般式（ＶＩＩＩ−ａ）、一般式（ＶＩＩＩ−ｃ）又は一般式（ＶＩＩＩ−ｄ）で表される化合物を１種又は２種以上含有することもできる。
【００４９】
【化１２】
2014136654.tif 000014
【００５０】
（式中、Ｒ５１およびＲ５２はそれぞれ独立して炭素原子数１〜５のアルキル基、炭素原子数２〜５のアルケニル基又は炭素原子数１〜４のアルコキシ基を表す。）
【００５１】
【化１３】
2014136654.tif 000015
【００５２】
（式中、Ｒ５１およびＲ５２はそれぞれ独立して炭素原子数１〜５のアルキル基、炭素原子数２〜５のアルケニル基又は炭素原子数１〜４のアルコキシ基を表し、Ｘ５１およびＸ５２はそれぞれ独立してフッ素原子または水素原子を表し、Ｘ５１およびＸ５２の少なくとも一つはフッ素原子である。）
【００５３】
【化１４】
2014136654.tif 000016
【００５４】
（式中、Ｒ５１およびＲ５２はそれぞれ独立して炭素原子数１〜５のアルキル基、炭素原子数２〜５のアルケニル基又は炭素原子数１〜４のアルコキシ基を表し、Ｘ５１およびＸ５２はそれぞれ独立してフッ素原子または水素原子を表し、Ｘ５１およびＸ５２の少なくとも一つはフッ素原子である。）
更なる成分として、一般式（Ｖ−９．１）から一般式（Ｖ−９．３）で表される化合物を１種又は２種以上含有しても良い。
【００５５】
【化１５】
2014136654.tif 000017
【００５６】
本発明の液晶組成物は、式（Ｉ−１）、式（Ｉ−２）、一般式（ＩＩ−Ａ１）及び一般式（ＩＩＩ−Ａ）の化合物を同時に含有することが好ましく、式（Ｉ−１）、式（Ｉ−２）、一般式（ＩＩ−Ａ３）及び一般式（ＩＩＩ−Ａ）の化合物を同時に含有することが好ましく、式（Ｉ−１）、式（Ｉ−２）、一般式（ＩＩ−Ａ４）及び一般式（ＩＩＩ−Ａ）の化合物を同時に含有することが好ましく、式（Ｉ−１）、式（Ｉ−２）、一般式（ＩＩ−Ｂ１）及び一般式（ＩＩＩ−Ａ）の化合物を同時に含有することが好ましく、式（Ｉ−１）、式（Ｉ−２）、一般式（ＩＩ−Ｂ３）及び一般式（ＩＩＩ−Ａ）の化合物を同時に含有することが好ましく、式（Ｉ−１）、式（Ｉ−２）、一般式（ＩＩ−Ｂ４）及び一般式（ＩＩＩ−Ａ）の化合物を同時に含有することが好ましく、式（Ｉ−１）、式（Ｉ−２）、一般式（ＩＩ−Ｂ５）及び一般式（ＩＩＩ−Ａ）の化合物を同時に含有することが好ましい。
【００５７】
本発明の液晶組成物は、式（Ｉ−１）、式（Ｉ−２）、一般式（ＩＩ−Ａ１）、一般式（ＩＩ−Ｂ１）及び一般式（ＩＩＩ−Ａ）の化合物を同時に含有することが更に好ましく、式（Ｉ−１）、式（Ｉ−２）、一般式（ＩＩ−Ａ３）、一般式（ＩＩ−Ｂ５）及び一般式（ＩＩＩ−Ａ）の化合物を同時に含有することが更に好ましく、式（Ｉ−１）、式（Ｉ−２）、一般式（ＩＩ−Ａ１）、一般式（ＩＩ−Ｂ４）及び一般式（ＩＩＩ−Ａ）の化合物を同時に含有することが更に好ましく、式（Ｉ−１）、式（Ｉ−２）、一般式（ＩＩ−Ａ１）、一般式（ＩＩ−Ｂ５）及び一般式（ＩＩＩ−Ａ）の化合物を同時に含有することが更に好ましい。
【００５８】
本発明の液晶組成物は、式（Ｉ−１）、式（Ｉ−２）、一般式（ＩＩ−Ａ４）、一般式（ＩＩ−Ｂ５）及び一般式（ＩＩＩ−Ｈ）の化合物を同時に含有することが更に好ましく、式（Ｉ−１）、式（Ｉ−２）、一般式（ＩＩ−Ａ１）、一般式（ＩＩ−Ｂ１）及び一般式（ＩＩＩ−Ｈ）の化合物を同時に含有することが更に好ましく、式（Ｉ−１）、式（Ｉ−２）、一般式（ＩＩ−Ａ１）、一般式（ＩＩ−Ｂ１）、一般式（ＩＩ−Ｂ３）及び一般式（ＩＩＩ−Ｈ）の化合物を同時に含有することが更に好ましい。
【００５９】
本発明の液晶組成物は、第一成分、第二成分、第三成分及び第四成分の合計の含有量が、７０〜１００質量％であることが好ましく、８０〜１００質量％であることが更に好ましく、８５〜１００質量％であることが特に好ましい。
【００６０】
本発明の液晶組成物は、２５℃における誘電率異方性（Δε）が−２．０から−８．０であるが、−２．０から−６．０が好ましく、−２．０から−５．０がより好ましく、−２．５から−４．０が特に好ましい。
【００６１】
本発明の液晶組成物は、２０℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１０であることが好ましい。
【００６２】
本発明の液晶組成物は、２０℃における粘度（η）が１０から３０ｍＰａ・ｓであるが、１０から２５ｍＰａ・ｓであることがより好ましく、１０から２２ｍＰａ・ｓであることが特に好ましい。
【００６３】
本発明の液晶組成物は、２０℃における回転粘性（γ１）が６０から１３０ｍＰａ・ｓであるが、６０から１１０ｍＰａ・ｓであることがより好ましく、６０から１００ｍＰａ・ｓであることが特に好ましい。
【００６４】
本発明の液晶組成物は、ネマチック相−等方性液体相転移温度（Ｔｎｉ）が６０℃から１２０℃であるが、７０℃から１００℃がより好ましく、７０℃から８５℃が特に好ましい。
【００６５】
本発明の液晶組成物は、上述の化合物以外に、通常のネマチック液晶、スメクチック液晶、コレステリック液晶、酸化防止剤、紫外線吸収剤、光安定剤（ＨＡＬＳ）、赤外線吸収剤又は重合性モノマー等を含有しても良い。
【００６６】
例えば、液晶組成物は重合性モノマーとしてビフェニル誘導体、ターフェニル誘導体などの重合性化合物を０．０１から２質量％含有していても良い。更に詳述すると、一般式（Ｍ）
【００６７】
【化１６】
2014136654.tif 000018
【００６８】
で表される重合性化合物を一種又は二種以上含有しても良い。
【００６９】
一般式（Ｍ）において、Ｘ２０１及びＸ２０２は、それぞれ独立的に、水素原子、メチル基又は−ＣＦ３基を表す。Ｘ２０１及びＸ２０２は、いずれも水素原子であるジアクリレート誘導体、いずれもメチル基であるジメタクリレート誘導体が好ましく、一方が水素原子でありもう一方がメチル基である化合物も好ましい。用途により好ましい化合物を用いることができるが、ＰＳＡ表示素子においては、一般式（Ｍ）で表される重合性化合物はメタクリレート誘導体を少なくとも１個有することが好ましく、２個有することも好ましい。
【００７０】
一般式（Ｍ）において、Ｓｐ２０１及びＳｐ２０２は、それぞれ独立的に、単結合、炭素原子数１〜８のアルキレン基又は−Ｏ−（ＣＨ２）ｓ−（式中、ｓは２から７の整数を表し、酸素原子は環に結合するものとする。）を表す。Ｓｐ２０１及びＳｐ２０２は、ＰＳＡモードの液晶表示素子においては少なくとも一方が単結合であることが好ましく、いずれも単結合である化合物又は一方が単結合でもう一方が炭素原子数１〜８のアルキレン基又は−Ｏ−（ＣＨ２）ｓ−であることが好ましく、この場合、炭素原子数１〜４のアルキレン基が好ましく、ｓは１〜４が好ましい。
【００７１】
一般式（Ｍ）において、環Ｍ２０１、環Ｍ２０２及び環Ｍ２０３は、それぞれ独立的に、トランス−１，４−シクロヘキシレン基（基中の１個又は非隣接の２個以上の−ＣＨ２−は−Ｏ−又は−Ｓ−によって置換されていても良い。）、１，４−フェニレン基（基中の１個又は非隣接の２個以上の−ＣＨ＝は−Ｎ＝によって置換されていても良い。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立的に、フッ素原子、−ＣＦ３基、炭素原子数１から１０のアルキル基、炭素原子数１から１０のアルコキシル基又は式（Ｒ−１）から式（Ｒ−１５）のいずれかによって置換されていても良い。
【００７２】
【化１７】
2014136654.tif 000019
【００７３】
一般式（Ｍ）において、Ｚ２０１及びＺ２０２は、それぞれ独立的に、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立的に、フッ素原子又は水素原子を表す。）、−Ｃ≡Ｃ−又は単結合を表すが、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−Ｃ≡Ｃ−又は単結合が好ましく、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合が更に好ましい。
【００７４】
一般式（Ｍ）において、ｎ２０１は、０、１又は２を表すが、０又は１が好ましい。但し、環Ｍ２０２及びＺ２０２がそれぞれ複数存在する場合、それぞれ異なっていても良く、同じでも良い。
【００７５】
一般式（Ｍ）で表される重合性化合物を少なくとも１種含有していても良く、１種〜５種含有することが好ましく、１種〜３種含有することが更に好ましい。
一般式（Ｍ）の含有量は０．０１〜２．００質量％であることが好ましく、０．０５〜１．００質量％であることが更に好ましく、０．１０〜０．５０質量％であることが特に好ましい。
【００７６】
更に具体的には、一般式（Ｍ）においてｎ２０１が０の場合、Ｓｐ２０１及びＳｐ２０２の間の環構造は、式（ＸＸａ−１）から式（ＸＸａ−５）であることが好ましく、式（ＸＸａ−１）から式（ＸＸａ−３）であることが更に好ましく、式（ＸＸａ−１）又は式（ＸＸａ−２）であることが特に好ましい。但し、式の両端はＳｐ２０１又はＳｐ２０２に結合するものとする。
【００７７】
【化１８】
2014136654.tif 000020
【００７８】
【化１９】
2014136654.tif 000021
【００７９】
【化２０】
2014136654.tif 000022
【００８０】
【化２１】
2014136654.tif 000023
【００８１】
【化２２】
2014136654.tif 000024
【００８２】
これらの骨格を含む一般式（Ｍ）で表される重合性化合物は重合後の配向規制力がＰＳＡモードの液晶表示素子に最適であり、良好な配向状態が得られることから、表示ムラが抑制されるか、又は、全く発生しない効果がある。
【００８３】
以上のことから、重合性モノマーとして、式（ＸＸ−１）から一般式（ＸＸ−１０）で表される化合物が好ましく、式（ＸＸ−１）から式（ＸＸ−４）が更に好ましい。
【００８４】
【化２３】
2014136654.tif 000025
【００８５】
式（ＸＸ−１）から一般式（ＸＸ−１０）中、Ｓｐｘｘは炭素原子数１〜８のアルキレン基又は−Ｏ−（ＣＨ２）ｓ−（式中、ｓは２から７の整数を表し、酸素原子は環に結合するものとする。）を表す。
【００８６】
式（ＸＸ−１）から一般式（ＸＸ−１０）中、１，４−フェニレン基中の水素原子は、更に、−Ｆ、−Ｃｌ、−ＣＦ３、−ＣＨ３、式（Ｒ−１）から式（Ｒ−１５）のいずれかによって置換されていても良い。
【００８７】
一般式（Ｍ）においてｎ２０１が１の場合、例えば、式（Ｍ３１）から式（Ｍ４８）のような重合性化合物が好ましい。
【００８８】
【化２４】
2014136654.tif 000026
【００８９】
式（Ｍ３１）から式（Ｍ４８）中の１，４−フェニレン基及びナフタレン基中の水素原子は、更に、−Ｆ、−Ｃｌ、−ＣＦ３、−ＣＨ３、式（Ｒ−１）から式（Ｒ−１５）のいずれかによって置換されていても良い。
【００９０】
これらの骨格を含む一般式（Ｍ）で表される重合性化合物は重合後の配向規制力がＰＳＡモードの液晶表示素子に最適であり、良好な配向状態が得られることから、表示ムラが抑制されるか、又は、全く発生しない効果がある。
【００９１】
一般式（Ｍ）においてｎ２０１が１、なおかつ、式（Ｒ−１）又は式（Ｒ−２）を複数個有する場合、例えば、式（Ｍ３０１）から式（Ｍ３１６）のような重合性化合物が好ましい。
【００９２】
【化２５】
2014136654.tif 000027
【００９３】
式（Ｍ３０１）から式（Ｍ３１６）中の１，４−フェニレン基及びナフタレン基中の水素原子は、更に、−Ｆ、−Ｃｌ、−ＣＦ３、−ＣＨ３によって置換されていても良い。
【００９４】
一般式（Ｍ）で表される重合性化合物として、例えば、式（Ｉａ−１）〜式（Ｉａ−３１）のような重合性化合物も好ましい。
【００９５】
【化２６】
2014136654.tif 000028
【００９６】
【化２７】
2014136654.tif 000029
【００９７】
【化２８】
2014136654.tif 000030
【００９８】
【化２９】
2014136654.tif 000031
【００９９】
本発明の液晶組成物は、重合性モノマーとして、上述のいずれか１個又は２個以上の重合性モノマーを含有することが更に好ましく、一般式（ＸＸ−１）、一般式（ＸＸ−２）、一般式（ＸＸ−４）、一般式（Ｍ−３０２）及び一般式（Ｍ３１）で表される重合性モノマーを１個又は２個以上含有することが更に好ましい。
また、本発明の液晶組成物は、酸化防止剤を含有することができる。一般式（Ｈ−１）から一般式（Ｈ−４）で表されるヒンダードフェノール型化合物が好ましい。
【０１００】
【化３０】
2014136654.tif 000032
【０１０１】
一般式（Ｈ−１）から一般式（Ｈ−４）中、ＲＨ１は炭素原子数１から１０のアルキル基、炭素原子数１から１０のアルコキシル基、炭素原子数２から１０のアルケニル基又は炭素原子数２から１０のアルケニルオキシ基を表すが、基中に存在する１個の−ＣＨ２−又は非隣接の２個以上の−ＣＨ２−はそれぞれ独立的に−Ｏ−又は−Ｓ−に置換されても良く、また、基中に存在する１個又は２個以上の水素原子はそれぞれ独立的にフッ素原子又は塩素原子に置換されても良い。更に具体的には、炭素原子数２から７のアルキル基、炭素原子数２から７のアルコキシル基、炭素原子数２から７のアルケニル基又は炭素原子数２から７のアルケニルオキシ基であることが好ましく、炭素原子数３から７のアルキル基又は炭素原子数２から７のアルケニル基であることが更に好ましい。
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていても良い。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
一般式（Ｈ−１）から一般式（Ｈ−４）中、１，４−フェニレン基中の１個又は非隣接の２個以上の−ＣＨ＝は−Ｎ＝によって置換されていても良い。また、１，４−フェニレン基中の水素原子はそれぞれ独立的に、フッ素原子又は塩素原子で置換されていても良い。
一般式（Ｈ−１）から一般式（Ｈ−４）中、１，４−シクロヘキシレン基中の１個又は非隣接の２個以上の−ＣＨ２−は−Ｏ−又は−Ｓ−によって置換されていても良い。また、１，４−シクロヘキシレン基中の水素原子はそれぞれ独立的に、フッ素原子又は塩素原子で置換されていても良い。
【０１０２】
更に具体的には、例えば、式（Ｈ−１１）から式（Ｈ−１５）が挙げられる。
【０１０３】
【化３１】
2014136654.tif 000033
【０１０４】
本発明の液晶組成物は、酸化防止剤として、式（Ｈ−１１）から式（Ｈ−１５）で表されるいずれか１個又は２個以上の酸化防止剤を含有することが更に好ましい。
本発明の液晶組成物は、酸化防止剤を１質量ｐｐｍ以上含有しても良いが、１０質量ｐｐｍ以上が好ましく、２０質量ｐｐｍ以上が好ましく、５０質量ｐｐｍ以上が好ましい。酸化防止剤の含有量の上限は１００００質量ｐｐｍであるが、１０００質量ｐｐｍが好ましく、５００質量ｐｐｍが好ましく、１００質量ｐｐｍが好ましい。
【０１０５】
本発明の液晶組成物を用いた液晶表示素子は、表示不良がない又は抑制された、表示品位の優れた応答速度の速いものであり、特に、アクティブマトリックス駆動のＶＡモード、ＰＳＶＡモード、ＰＳＡモード、ＩＰＳモード、ＦＦＳモード又はＥＣＢモードに適用できる。
【実施例】
【０１０６】
以下に実施例を挙げて本発明を更に詳述するが、本発明はこれらの実施例に限定されるものではない。また、以下の実施例及び比較例の組成物における「％」は『質量％』を意味する。
実施例において化合物の記載について以下の略号を用いる。
（側鎖）
-n       -CnH2n+1  炭素数ｎの直鎖状のアルキル基
n-       CnH2n+1-  炭素数ｎの直鎖状のアルキル基
-On      -OCnH2n+1  炭素数ｎの直鎖状のアルコキシル基
nO-      CnH2n+1O-  炭素数ｎの直鎖状のアルコキシル基
-V       -CH=CH2
V-       CH2=CH-
-V1      -CH=CH-CH3
1V-      CH3-CH=CH-
-2V      -CH2-CH2-CH=CH3
V2-      CH3=CH-CH2-CH2-
-2V1     -CH2-CH2-CH=CH-CH3
1V2-     CH3-CH=CH-CH2-CH2
（連結基）
-CF2O-        -CF2-O-
-OCF2-        -O-CF2-
-1O-          -CH2-O-
-O1-          -O-CH2-
-COO-        -COO-
（環構造）【０１０７】
【化３２】
2014136654.tif 000034
【０１０８】
実施例中、測定した特性は以下の通りである。【０１０９】
Ｔｎｉ  ：ネマチック相−等方性液体相転移温度（℃）
Δｎ  ：２０℃における屈折率異方性
Δε  ：２５℃における誘電率異方性
η    ：２０℃における粘度（ｍＰａ・ｓ）
γ１  ：２０℃における回転粘性（ｍＰａ・ｓ）
Ｋ３３  ：２０℃における弾性定数Ｋ３３（ｐＮ）
（比較例１、実施例１、実施例２及び実施例３）
ＬＣ−Ａ（比較例１）、ＬＣ−１（実施例１）、ＬＣ−２（実施例２）及びＬＣ−３（実施例３）の液晶組成物を調製し、その物性値を測定した。液晶組成物の構成とその物性値の結果は表１のとおりであった。【０１１０】
【表１】
2014136654.tif 000035
【０１１１】
本発明の液晶組成物ＬＣ−１、ＬＣ−２及びＬＣ−３は、粘度（η）が小さく、回転粘性（γ１）が小さく、弾性定数（Ｋ３３）が大きく、γ１／Ｋ３３がそれぞれ、７．９、７．４及び６．９であり、比較例であるＬＣ−Ａのそれよりも小さな値であった。
これらを使用した液晶表示素子の応答速度を測定したところ、ＬＣ−１、ＬＣ−２及びＬＣ−３は、十分に高速応答であり、ＬＣ−Ａよりも１０％以上高速であった。なお、セル厚は３．５ｕｍ、配向膜はＪＡＬＳ２０９６であり、応答速度の測定条件は、Ｖｏｎは５．５Ｖ、Ｖｏｆｆは１．０Ｖ、測定温度は２０℃で、ＡＵＴＲＯＮＩＣ−ＭＥＬＣＨＥＲＳ社のＤＭＳ３０１を用いた。
また、ＬＣ−１を９９．６質量％、重合性モノマーとして式（ＸＸ−２）を０．４質量％で調製した液晶組成物を用いて、ＰＳＶＡモードの液晶表示素子を作製したところ、表示不良がなく、十分に高速応答であることを確認した。
また、ＬＣ−１を９９．６質量％、重合性モノマーとして式（ＸＸ−４）を０．４質量％で調製した液晶組成物を用いて、ＰＳＶＡモードの液晶表示素子を作製したところ、表示不良がなく、十分に高速応答であることを確認した。
また、ＬＣ−１を９９．６質量％、重合性モノマーとして式（Ｍ−３０２）を０．３質量％で調製した液晶組成物を用いて、ＰＳＶＡモードの液晶表示素子を作製したところ、表示不良がなく、十分に高速応答であることを確認した。
また、ＬＣ−１を９９．６質量％、重合性モノマーとして式（ＸＸ−４）を０．３質量％及び式（Ｉａ−３１）を０．１質量％で調製した液晶組成物を用いて、ＰＳＶＡモードの液晶表示素子を作製したところ、表示不良がなく、十分に高速応答であることを確認した。
更に、ＬＣ−２及びＬＣ−３についても同様に重合性モノマーを添加して、ＰＳＶＡモードの液晶表示素子を作製し、表示不良がなく、十分に高速応答であることを確認した。
（比較例２、実施例４及び実施例５）
ＬＣ−Ｂ（比較例２）、ＬＣ−４（実施例４）及びＬＣ−５（実施例５）の液晶組成物を調製し、その物性値を測定した。液晶組成物の構成とその物性値の結果は表２のとおりであった。【０１１２】
【表２】
2014136654.tif 000036
【０１１３】
本発明の液晶組成物ＬＣ−４及びＬＣ−５は、粘度（η）が小さく、回転粘性（γ１）が小さく、弾性定数（Ｋ３３）が大きく、γ１／Ｋ３３がそれぞれ、７．６及び７．４であり、比較例であるＬＣ−Ｂのそれよりも小さな値であった。
これらを使用した液晶表示素子の応答速度を測定したところ、ＬＣ−４及びＬＣ−５は、十分に高速応答であり、ＬＣ−Ｂよりも１５％以上高速であった。なお、セル厚は３．３ｕｍ、配向膜はＪＡＬＳ２０９６であり、応答速度の測定条件は、Ｖｏｎは５．５Ｖ、Ｖｏｆｆは１．０Ｖ、測定温度は２０℃で、ＡＵＴＲＯＮＩＣ−ＭＥＬＣＨＥＲＳ社のＤＭＳ３０１を用いた。
また、ＬＣ−４を９９．６質量％、重合性モノマーとして式（ＸＸ−１）を０．４質量％で調製した液晶組成物を用いて、ＰＳＶＡモードの液晶表示素子を作製したところ、表示不良がなく、十分に高速応答であることを確認した。
また、ＬＣ−４を９９．６質量％、重合性モノマーとして式（ＸＸ−２）を０．４質量％で調製した液晶組成物を用いて、ＰＳＶＡモードの液晶表示素子を作製したところ、表示不良がなく、十分に高速応答であることを確認した。
また、ＬＣ−４を９９．５質量％、重合性モノマーとして式（Ｍ−３０２）を０．５質量％で調製した液晶組成物を用いて、ＰＳＶＡモードの液晶表示素子を作製したところ、表示不良がなく、十分に高速応答であることを確認した。
また、ＬＣ−４を９９．６質量％、重合性モノマーとして式（ＸＸ−１）を０．２質量％及び式（ＸＸ−２）を０．２質量％で調製した液晶組成物を用いて、ＰＳＶＡモードの液晶表示素子を作製したところ、表示不良がなく、十分に高速応答であることを確認した。
また、ＬＣ−５を９９．７質量％、重合性モノマーとして式（Ｍ３１）を０．３質量％で調製した液晶組成物を用いて、ＰＳＶＡモードの液晶表示素子を作製したところ、表示不良がなく、十分に高速応答であることを確認した。
また、ＬＣ−５を９９．６５質量％、重合性モノマーとして式（Ｍ３３）を０．３５質量％で調製した液晶組成物を用いて、ＰＳＶＡモードの液晶表示素子を作製したところ、表示不良がなく、十分に高速応答であることを確認した。【０１１４】
以上のことから、本発明の液晶組成物は、屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きな、絶対値が大きな負の誘電率異方性（Δε）を有するものであり、これを用いたＶＡ型、ＰＳＶＡ型又はＰＳＡ型の液晶表示素子は表示品位の優れた応答速度の速いものであることが確認された。
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
第一成分として、式（Ｉ−１）
【化１】
2014136654.tif 000045
で表される化合物を含有し、第二成分として、式（Ｉ−２）
【化２】
2014136654.tif 000046
で表される化合物を含有し、第三成分として、一般式（ＩＩ−１）及び一般式（ＩＩ−２）
【化３】
2014136654.tif 000047
（式中、Ｒ１及びＲ２は、それぞれ独立的に炭素原子数１から１０のアルキル基、炭素原子数１から１０のアルコキシル基、炭素原子数２から１０のアルケニル基又は炭素原子数２から１０のアルケニルオキシ基を表し、Ｒ１及びＲ２中に存在する１個の−ＣＨ２−又は隣接していない２個以上の−ＣＨ２−はそれぞれ独立的に−Ｏ−及び／又は−Ｓ−に置換されても良く、また、Ｒ１及びＲ２中に存在する１個又は２個以上の水素原子はそれぞれ独立的にフッ素原子又は塩素原子に置換されても良い。環Ａ及び環Ｂは、それぞれ独立的にトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。Ｚ１及びＺ２は、それぞれ独立的に、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表す。）で表される化合物群から選ばれる化合物を１種又は２種以上を含有し、その第三成分として、一般式（ＩＩ−Ａ１）又は一般式（ＩＩ−Ａ４）
【化４】
2014136654.tif 000048
（式中、Ｒ３及びＲ４は、それぞれ独立的にＲ１及びＲ２と同じ意味を表す。）を１種又は２種以上含有することを特徴とする液晶組成物。
【請求項２】
２５℃における誘電率異方性（Δε）が−２．０から−８．０の範囲であり、２０℃における屈折率異方性（Δｎ）が０．０８から０．１４の範囲であり、２０℃における粘度（η）が１０から３０ｍＰａ・ｓの範囲であり、２０℃における回転粘性（γ１）が６０から１３０ｍＰａ・ｓの範囲であり、ネマチック相−等方性液体相転移温度（Ｔｎｉ）が６０℃から１２０℃の範囲である請求項１に記載の液晶組成物。
【請求項３】
第四成分として、一般式（ＩＩＩ−Ａ）から一般式（ＩＩＩ−Ｊ）
【化５】
2014136654.tif 000049
（式中、Ｒ５は、炭素原子数１から５のアルキル基又は炭素原子数２から５のアルケニル基、Ｒ６は、炭素原子数１から５のアルキル基、炭素原子数１から５のアルコキシル基、炭素原子数２から５のアルケニル基又は炭素原子数２から５のアルケニルオキシ基を表す。ただし、一般式（ＩＩＩ−Ａ）で表される化合物において、式（Ｉ−１）及び式（Ｉ―２）で表される化合物と同一の化合物は含まない。）で表される化合物群から選ばれる化合物を１種又は２種以上含有する請求項１又は２に記載の液晶組成物。
【請求項４】
一般式（ＩＩ−１）で表される化合物と一般式（ＩＩ−２）で表される化合物を同時に含有する請求項１に記載の液晶組成物。
【請求項５】
一般式（ＩＩ−１）が、一般式（ＩＩ−Ａ２）、一般式（ＩＩ−Ａ３）
【化６】
2014136654.tif 000050
（式中、Ｒ３及びＲ４は、それぞれ独立的にＲ１及びＲ２と同じ意味を表す。）であり、一般式（ＩＩ−２）が、一般式（ＩＩ−Ｂ１）から一般式（ＩＩ−Ｂ６）
【化４】
2014136654.tif 000051
（式中、Ｒ３及びＲ４は、それぞれ独立的にＲ１及びＲ２と同じ意味を表す。）から選ばれる化合物である請求項１から４のいずれか１項に記載の液晶組成物。
【請求項６】
一般式（ＩＩ−１）及び一般式（ＩＩ−２）中のＲ１がプロペニル基である化合物の群から選ばれる化合物を１種又は２種以上含有する請求項１から５のいずれか１項に記載の液晶組成物。
【請求項７】
重合性化合物を１種又は２種以上含有する請求項１から６のいずれか１項に記載の液晶組成物。
【請求項８】
重合性化合物が、一般式（Ｍ）
【化６】
2014136654.tif 000052
（式中、Ｘ２０１及びＸ２０２は、それぞれ独立的に、水素原子、メチル基又は−ＣＦ３基を表し、Ｓｐ２０１及びＳｐ２０２は、それぞれ独立的に、単結合、炭素原子数１〜８のアルキレン基又は−Ｏ−（ＣＨ２）ｓ−（式中、ｓは２から７の整数を表し、酸素原子は環に結合するものとする。）を表し、環Ｍ２０１、環Ｍ２０２及び環Ｍ２０３は、それぞれ独立的に、トランス−１，４−シクロヘキシレン基（基中の１個又は非隣接の２個以上の−ＣＨ２−は−Ｏ−又は−Ｓ−によって置換されていても良い。）、１，４−フェニレン基（基中の１個又は非隣接の２個以上の−ＣＨ＝は−Ｎ＝によって置換されていても良い。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立的に、フッ素原子、−ＣＦ３基、炭素原子数１から１０のアルキル基、炭素原子数１から１０のアルコキシル基又は式（Ｒ−１）から式（Ｒ−１５）のいずれかによって置換されていても良く、
【化７】
2014136654.tif 000053
Ｚ２０１及びＺ２０２は、それぞれ独立的に、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立的に、フッ素原子又は水素原子を表す。）、−Ｃ≡Ｃ−又は単結合を表し、ｎ２０１は、０、１又は２を表すが、環Ｍ２０２及びＺ２０２がそれぞれ複数存在する場合、それぞれ異なっていても良く、同じでも良い。）である請求項７に記載の液晶組成物。
【請求項９】
請求項１から８のいずれか１項に記載の液晶組成物を用いた液晶表示素子。
【請求項１０】
請求項１から８のいずれか１項に記載の液晶組成物を用いたアクティブマトリックス駆動用液晶表示素子。
【請求項１１】
請求項１から８のいずれか１項に記載の液晶組成物を用いたＶＡモード、ＰＳＡモード、ＰＳＶＡモード、ＩＰＳモード又はＥＣＢモード用液晶表示素子。
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
第一成分として、式（Ｉ−１）
【化１】
2014136654.tif 000054
で表される化合物を含有し、第二成分として、式（Ｉ−２）
【化２】
2014136654.tif 000055
で表される化合物を含有し、第三成分として、一般式（ＩＩ−１）及び一般式（ＩＩ−２）
【化３】
2014136654.tif 000056
（式中、Ｒ１及びＲ２は、それぞれ独立的に炭素原子数１から１０のアルキル基、炭素原子数１から１０のアルコキシル基、炭素原子数２から１０のアルケニル基又は炭素原子数２から１０のアルケニルオキシ基を表し、Ｒ１及びＲ２中に存在する１個の−ＣＨ２−又は隣接していない２個以上の−ＣＨ２−はそれぞれ独立的に−Ｏ−及び／又は−Ｓ−に置換されても良く、また、Ｒ１及びＲ２中に存在する１個又は２個以上の水素原子はそれぞれ独立的にフッ素原子又は塩素原子に置換されても良い。環Ａ及び環Ｂは、それぞれ独立的にトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。Ｚ１及びＺ２は、それぞれ独立的に、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表す。）で表される化合物群から選ばれる化合物を１種又は２種以上を含有し、その第三成分として、一般式（ＩＩ−Ａ１）又は一般式（ＩＩ−Ａ４）
【化４】
2014136654.tif 000057
（式中、Ｒ３及びＲ４は、それぞれ独立的にＲ１及びＲ２と同じ意味を表す。）で表される化合物を１種又は２種以上含有し、更に一般式（ＩＩ−Ｂ１）
【化５】
2014136654.tif 000058
で表される化合物を１種又は２種以上含有することを特徴とする液晶組成物。
【請求項２】
２５℃における誘電率異方性（Δε）が−２．０から−８．０の範囲であり、２０℃における屈折率異方性（Δｎ）が０．０８から０．１４の範囲であり、２０℃における粘度（η）が１０から３０ｍＰａ・ｓの範囲であり、２０℃における回転粘性（γ１）が６０から１３０ｍＰａ・ｓの範囲であり、ネマチック相−等方性液体相転移温度（Ｔｎｉ）が６０℃から１２０℃の範囲である請求項１に記載の液晶組成物。
【請求項３】
第四成分として、一般式（ＩＩＩ−Ａ）から一般式（ＩＩＩ−Ｊ）
【化６】
2014136654.tif 000059
（式中、Ｒ５は、炭素原子数１から５のアルキル基又は炭素原子数２から５のアルケニル基、Ｒ６は、炭素原子数１から５のアルキル基、炭素原子数１から５のアルコキシル基、炭素原子数２から５のアルケニル基又は炭素原子数２から５のアルケニルオキシ基を表す。ただし、一般式（ＩＩＩ−Ａ）で表される化合物において、式（Ｉ−１）及び式（Ｉ―２）で表される化合物と同一の化合物は含まない。）で表される化合物群から選ばれる化合物を１種又は２種以上含有する請求項１又は２に記載の液晶組成物。
【請求項４】
一般式（ＩＩ−１）で表される化合物と一般式（ＩＩ−２）で表される化合物を同時に含有する請求項１に記載の液晶組成物。
【請求項５】
第三成分として、一般式（ＩＩ−１）が、一般式（ＩＩ−Ａ２）、一般式（ＩＩ−Ａ３）
【化７】
2014136654.tif 000060
（式中、Ｒ３及びＲ４は、それぞれ独立的にＲ１及びＲ２と同じ意味を表す。）で表される化合物であり、一般式（ＩＩ−２）が、一般式（ＩＩ−Ｂ２）から一般式（ＩＩ−Ｂ６）
【化８】
2014136654.tif 000061
（式中、Ｒ３及びＲ４は、それぞれ独立的にＲ１及びＲ２と同じ意味を表す。）で表される化合物である化合物群から選ばれる化合物を１種又は２種以上含有する請求項１から４のいずれか１項に記載の液晶組成物。
【請求項６】
一般式（ＩＩ−１）及び一般式（ＩＩ−２）中のＲ１がプロペニル基である化合物の群から選ばれる化合物を１種又は２種以上含有する請求項１から５のいずれか１項に記載の液晶組成物。
【請求項７】
重合性化合物を１種又は２種以上含有する請求項１から６のいずれか１項に記載の液晶組成物。
【請求項８】
重合性化合物が、一般式（Ｍ）
【化９】
2014136654.tif 000062
（式中、Ｘ２０１及びＸ２０２は、それぞれ独立的に、水素原子、メチル基又は−ＣＦ３基を表し、Ｓｐ２０１及びＳｐ２０２は、それぞれ独立的に、単結合、炭素原子数１〜８のアルキレン基又は−Ｏ−（ＣＨ２）ｓ−（式中、ｓは２から７の整数を表し、酸素原子は環に結合するものとする。）を表し、環Ｍ２０１、環Ｍ２０２及び環Ｍ２０３は、それぞれ独立的に、トランス−１，４−シクロヘキシレン基（基中の１個又は非隣接の２個以上の−ＣＨ２−は−Ｏ−又は−Ｓ−によって置換されていても良い。）、１，４−フェニレン基（基中の１個又は非隣接の２個以上の−ＣＨ＝は−Ｎ＝によって置換されていても良い。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立的に、フッ素原子、−ＣＦ３基、炭素原子数１から１０のアルキル基、炭素原子数１から１０のアルコキシル基又は式（Ｒ−１）から式（Ｒ−１５）のいずれかによって置換されていても良く、
【化１０】
2014136654.tif 000063
Ｚ２０１及びＺ２０２は、それぞれ独立的に、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立的に、フッ素原子又は水素原子を表す。）、−Ｃ≡Ｃ−又は単結合を表し、ｎ２０１は、０、１又は２を表すが、環Ｍ２０２及びＺ２０２がそれぞれ複数存在する場合、それぞれ異なっていても良く、同じでも良い。）である請求項７に記載の液晶組成物。
【請求項９】
請求項１から８のいずれか１項に記載の液晶組成物を用いた液晶表示素子。
【請求項１０】
請求項１から８のいずれか１項に記載の液晶組成物を用いたアクティブマトリックス駆動用液晶表示素子。
【請求項１１】
請求項１から８のいずれか１項に記載の液晶組成物を用いたＶＡモード、ＰＳＡモード、ＰＳＶＡモード、ＩＰＳモード又はＥＣＢモード用液晶表示素子。
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
第一成分として、式（Ｉ−１）
【化１】
2014136654.tif 000064
で表される化合物を含有し、第二成分として、式（Ｉ−２）
【化２】
2014136654.tif 000065
で表される化合物を含有し、第三成分として、一般式（ＩＩ−１）及び一般式（ＩＩ−２）
【化３】
2014136654.tif 000066
（式中、Ｒ１及びＲ２は、それぞれ独立的に炭素原子数１から１０のアルキル基、炭素原子数１から１０のアルコキシル基、炭素原子数２から１０のアルケニル基又は炭素原子数２から１０のアルケニルオキシ基を表し、Ｒ１及びＲ２中に存在する１個の−ＣＨ２−又は隣接していない２個以上の−ＣＨ２−はそれぞれ独立的に−Ｏ−及び／又は−Ｓ−に置換されても良く、また、Ｒ１及びＲ２中に存在する１個又は２個以上の水素原子はそれぞれ独立的にフッ素原子又は塩素原子に置換されても良い。環Ａ及び環Ｂは、それぞれ独立的にトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。Ｚ１及びＺ２は、それぞれ独立的に、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表す。）で表される化合物群から選ばれる化合物を１種又は２種以上を含有し、その第三成分として、一般式（ＩＩ−Ａ１）又は一般式（ＩＩ−Ａ４）
【化４】
2014136654.tif 000067
（式中、Ｒ３及びＲ４は、それぞれ独立的にＲ１及びＲ２と同じ意味を表す。）で表される化合物を１種又は２種以上含有し、更に一般式（ＩＩ−Ｂ１）
【化５】
2014136654.tif 000068
で表される化合物を１種又は２種以上含有し、２５℃における誘電率異方性（Δε）が−２．５から−４．０の範囲であることを特徴とする液晶組成物。
【請求項２】
２０℃における屈折率異方性（Δｎ）が０．０８から０．１４の範囲であり、２０℃における粘度（η）が１０から３０ｍＰａ・ｓの範囲であり、２０℃における回転粘性（γ１）が６０から１３０ｍＰａ・ｓの範囲であり、ネマチック相−等方性液体相転移温度（Ｔｎｉ）が６０℃から１２０℃の範囲である請求項１に記載の液晶組成物。
【請求項３】
第四成分として、一般式（ＩＩＩ−Ａ）から一般式（ＩＩＩ−Ｊ）
【化６】
2014136654.tif 000069
（式中、Ｒ５は、炭素原子数１から５のアルキル基又は炭素原子数２から５のアルケニル基、Ｒ６は、炭素原子数１から５のアルキル基、炭素原子数１から５のアルコキシル基、炭素原子数２から５のアルケニル基又は炭素原子数２から５のアルケニルオキシ基を表す。ただし、一般式（ＩＩＩ−Ａ）で表される化合物において、式（Ｉ−１）及び式（Ｉ―２）で表される化合物と同一の化合物は含まない。）で表される化合物群から選ばれる化合物を１種又は２種以上含有する請求項１又は２に記載の液晶組成物。
【請求項４】
一般式（ＩＩ−１）で表される化合物と一般式（ＩＩ−２）で表される化合物を同時に含有する請求項１に記載の液晶組成物。
【請求項５】
第三成分として、一般式（ＩＩ−１）が、一般式（ＩＩ−Ａ２）、一般式（ＩＩ−Ａ３）
【化７】
2014136654.tif 000070
（式中、Ｒ３及びＲ４は、それぞれ独立的にＲ１及びＲ２と同じ意味を表す。）で表される化合物であり、一般式（ＩＩ−２）が、一般式（ＩＩ−Ｂ２）から一般式（ＩＩ−Ｂ６）
【化８】
2014136654.tif 000071
（式中、Ｒ３及びＲ４は、それぞれ独立的にＲ１及びＲ２と同じ意味を表す。）で表される化合物である化合物群から選ばれる化合物を１種又は２種以上含有する請求項１から４のいずれか１項に記載の液晶組成物。
【請求項６】
一般式（ＩＩ−１）及び一般式（ＩＩ−２）中のＲ１がプロペニル基である化合物の群から選ばれる化合物を１種又は２種以上含有する請求項１から５のいずれか１項に記載の液晶組成物。
【請求項７】
重合性化合物を１種又は２種以上含有する請求項１から６のいずれか１項に記載の液晶組成物。
【請求項８】
重合性化合物が、一般式（Ｍ）
【化９】
2014136654.tif 000072
（式中、Ｘ２０１及びＸ２０２は、それぞれ独立的に、水素原子、メチル基又は−ＣＦ３基を表し、Ｓｐ２０１及びＳｐ２０２は、それぞれ独立的に、単結合、炭素原子数１〜８のアルキレン基又は−Ｏ−（ＣＨ２）ｓ−（式中、ｓは２から７の整数を表し、酸素原子は環に結合するものとする。）を表し、環Ｍ２０１、環Ｍ２０２及び環Ｍ２０３は、それぞれ独立的に、トランス−１，４−シクロヘキシレン基（基中の１個又は非隣接の２個以上の−ＣＨ２−は−Ｏ−又は−Ｓ−によって置換されていても良い。）、１，４−フェニレン基（基中の１個又は非隣接の２個以上の−ＣＨ＝は−Ｎ＝によって置換されていても良い。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立的に、フッ素原子、−ＣＦ３基、炭素原子数１から１０のアルキル基、炭素原子数１から１０のアルコキシル基又は式（Ｒ−１）から式（Ｒ−１５）のいずれかによって置換されていても良く、
【化１０】
2014136654.tif 000073
Ｚ２０１及びＺ２０２は、それぞれ独立的に、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立的に、フッ素原子又は水素原子を表す。）、−Ｃ≡Ｃ−又は単結合を表し、ｎ２０１は、０、１又は２を表すが、環Ｍ２０２及びＺ２０２がそれぞれ複数存在する場合、それぞれ異なっていても良く、同じでも良い。）である請求項７に記載の液晶組成物。
【請求項９】
請求項１から８のいずれか１項に記載の液晶組成物を用いた液晶表示素子。
【請求項１０】
請求項１から８のいずれか１項に記載の液晶組成物を用いたアクティブマトリックス駆動用液晶表示素子。
【請求項１１】
請求項１から８のいずれか１項に記載の液晶組成物を用いたＶＡモード、ＰＳＡモード、ＰＳＶＡモード、ＩＰＳモード又はＥＣＢモード用液晶表示素子。
【国際調査報告】
2014136654.tif 000074
2014136654.tif 000075
2014136654.tif 000076
2014136654.tif 000077